Brevet FR2530999A1 — publié le 19840203

Procédé de fabrication d'une enceinte tubulaire soiralée d I Lsooi de fabrication selon ce 2 rocédé et applications de celui-ci La présente invention concerne un procédé de fabrication d'une enceinte tubulaire spiralée en oxyde céramique polycristallin Elle s'étend en outre à un dispositif de mise en oeuvre de ce procédé et-à des applications de celui-ci. Lorsque l'on veut fabriquer des pièces de forme relativement complexe, non réalisables par simple extrusion, la technique habituelle est d'introduire la matière de la pièce dans un moule muni d'un noyau Celle- ci nécessite des opérations successives de mise en place du noyau dans le moule, d'introduction du matériau dans le moule, de démoulage et d'élimination du noyau, puis de nettoyage du moule. Elle ne permet que des cadences de production relativement lentes. La présente invention a pour but de procurer un procédé de fabri- cation d'une enceinte tubulaire spiralée qui permette des cadences de production élevées, tout en assurant une bonne qualité dimensionnelle des enceintes tubulaires spiralées. Le procédé selon l'invention est -caractérisé en ce que l'on prépare une pâte plastique comprenant une poudre de l'oxyde céramique, une matière thermoplastique et un liant organique, en ce que l'on extrude la pâte en une forme tubulaire, en ce que l'on enroule en spirale la forme tubulaire autour d'un mandrin cylindrique rotatif, en ce que l'on sépare l'enceinte tubulaire spiralée crue du mandrin et la soumet à une cuisson entraînant la combustion du liant organique et de la matière thermoplastique, puis à un frittages Il répond en outre de préférence à au moins l'une des caractéris- tiques suivantes: L'on imprime à la forme tubulaire à la sortie de la buse d'extrusion une déviation la dirigeant tangentiellement au pourtour du mandrin cylindrique rotatif. L'on imprime à la forme tubulaire la déviation par extrusion dans une buse à poinçon en sifflet. L'on imprime à la forme tubulaire la déviation par un chauffage dissymétrique de la pâte au cours de son extrusion. L'on enroule la forme tubulaire en un tube comportant une pluralité -2- de spires, puis l'on coupe le tube spiralé le long d'une génératrice du cylindre enveloppe des spires en plusieurs éléments à une seule spire. L'invention s'étend en outre à un dispositif de mise en oeuvre du procédé ci-dessus, comprenant une extrudeuse à poinçon axial, un man- drin cylindrique rotatif d'axe perpendiculaire à celui de l'extrudeuse, dont le pourtour muni d'au moins une rainure spiralée passe à proximité de l'orifice de sortie de l'extrudeuse. Elle s'étend enfin à des applications particulièrement favorables du procédé, la fabrication de lampes à décharge au sodium sous haute pression, celle de tubes à décharge pour lasers et celle de stroboscopes. Il est décrit ci-après, à titre d'exemple et en référence aux figures du dessin annexé, un procédé et un dispositif de fabrication d'enceintes tubulaires spiralées et une lampe à décharge à vapeur de sodium sous haute pression en alumine polycristalline fabriquée selon ce procédé. La figure 1 représente en coupe une extrudeuse et la forme tubu- laire à la sortie de celle-ci. La figure 2 représente le mandrin cylindrique rotatif et le tube d'oxyde céramique qui s'enroule sur celui-ci. Les figures 3 A et 3 B représentent respectivement en élévation de face et de profil un élément de tube, obtenu par coupe du tube enroulé sur le mandrin selon une génératrice. La figure 4 représente une lampe à vapeur de sodium sous pres- sion comprenant un élément de tube en oxyde céramique. Dans la figure 1, l'extrudeuse comprend un cylindre supérieur 1 dans lequel est refoulé un mélange d'un oxyde céramique, d'une matière thermoplastique et d'un liant organique par une pression, exercée par exemple par un piston, non représenté Lorsque l'on veut fabriquer des éléments de tube en alumine polycristalline, on mélange par exemple 20 à 22 % d'un liant organique formé de 14 à 15 % de polystyrène, 5 % d'une cire de température de volatilisation inférieure à celle du polystyrène et 2 % de phtalate de dioctyle, le reste étant de la poudre d'alumine. La partie inférieure de l'extrudeuse comprend une enveloppe 3 -3 dont la partie supérieure cylindrique présente un alésage interne 4, et dont la buse inférieure tronconique est percée d'un trou cylin- drique 6 de diamètre égal au diamètre externe du tube à fabriquer Dans l'alésage 4 est disposé un corps interne 7 reposant sur l'épaulement 8 de l'enveloppe 3, et se prolongeant par une partie tronconique 9 percée de trous divergents 10, puis un poinçon cylindrique 11 se ter- minant par une extrémité en sifflet 12 Les trous 10 permettent à la pâte céramique de s'écouler entre l'alésage du trou 6 et la paroi du poinçon 11 du corps interne, en constituant un élément tubulaire 13. Celle-ci forme à la sortie de l'extrudeuse un tube 14 qui s'incline vers la gauche de la figure, du fait de la forme en sifflet de l'extré- mité 12 du poinçon, une fois guidée par le mandrin rotatif qui va être décrit en référence à la figure 2. Dans la figure 2, le mandrin 22, entraîné en rotation par l'arbre 21, est animé en même temps d'un mouvement de translation rectiligne uniforme représenté par la flèche F Il comprend une joue 22, munie d'une encoche de guidage du tube de pâte céramique, et une autre joue 23 à son autre extrémité Il comporte à sa surface une *rainure hélicoïdale 24, de profondeur de préférence inférieure au rayon externe du tube 25 à enrouler sur le mandrin, représenté seule- ment partiellement. Une fois le tube enroulé sur le mandrin, il est soumis à une cuisson lui donnant une cohésion suffisante, puis retiré du mandrin. Le tube spiralé retiré du mandrin peut être directement fritté pour certaines applications, par exemple comme serpentin d'échange de chaleur pour liquide corrosif. Pour les applications en éclairage, on ne désire en général que des éléments à une seule spire On coupe alors le tube spiralé cuit suivant une génératrice du cylindre circonscrit, par exemple à l'aide. d'un couteau à guidage rectiligne. On obtient des éléments tels que celui représenté en figure 3 A et 3 B, comportant une spire unique 26 et des faces d'extrémité 27, 28. Ces éléments sont ensuite frittés pour leur donner les propriétés mécaniques désirées. De tels éléments conviennent notamment comme tubes à décharge _ 4 - dans des lampes à vapeur de sodium à haute pression, telle que celle représentée avec arrachement partiel en figure 4. La lampe comporte un culot 30 et une enveloppe en verre 31 Le tube à décharge en alumine polycristalline frittée 26 est relié par des connexions 32, 33 à des bornes d'arrivée de courant 34, 35. Une telle lampe procure un éclairement anisotrope, maximal dans la direction du plan moyen de la spire, et de plus forte intensité qu'une lampe à tube rectiligne Son raccordement électrique est analogue à celui d'une lampe à incandescence. Bien que le procédé et le dispositif de fabrication qui viennent d'être décrits en référante aux figures 1 à 3 du dessin paraissent les formes de réalisation préférables de l'invention, on comprendra que diverses modifications peuvent leur être apportées sans sortir du cadre de l'invention En particulier, l'inflexion du tube de pâte céramique à la sortie de l'extrudeuse peut être obtenue par d'autres moyens que la forme en sifflet de l'ext;rémité du corps interne, par exemple par un chauffage latéral de ce tube. - REVENDICATIONS 1/ Procédé de fabrication d'une enceinte tubulaire spiralée en oxyde céramique polycristallin, caractérisé en ce que l'on prépare une pâte plastique comprenant une poudre de l'oxyde céramique, une matière thermoplastique et un liant organique, en ce que l'on extrude la pâte en une forme tubulaire ( 25), en ce que l'on enroule en spirale la forme tubulaire autour -d'un mandrin cylindrique rotatif ( 20, figure 2), en ce que l'on sépare l'enceinte tubulaire spiralée crue du mandrin et la soumet à une cuisson entraânant la combustion du liant organique et de la matière thermoplastique, puis à un frittage. 2/ Procédé selon la revendication 1, caractérisé en ce que l'on imprime à la forme tululaire à la sortie de la buse d'extrusion une déviation la dirigeant tangentiellement au pourtour du mandrin cylin- drique rotatif. 3/ Procédé selon la revendication 2, caractérisé en ce que l'on imprime à la forme tubulaire la déviation par extrusion dans une buse à poinçon en sifflet. 4/ Procédé selon la revendication 2, caractérisé en ce que l'on imprime à la forme tubulaire la déviation par un chauffage dissymétrique de la pâte au cours de son extrusion. / Procédé selon l'une des revendications 1 à 4, caractérisé en ce que l'on enroule la forme tubulaire en un tube comportant une pluralité de spires, puis en ce que l'on coupe le tube spiralé le long d'une généra- trice du cylindre enveloppe des spires, en plusieurs éléments à une seule spire ( 26, figures 3 A, 3 B). 6/ Dispositif de mise en oeuvre du procédé selon l'une des revendica- tions 1 à 5, caractérisé en ce qu'il comporte une extrudeuse à poinçon axial ( 11, figure 1), un mandrin cylindrique rotatif ( 20, figure 2) d'axe perpendiculaire à celui de l'extrudeuse, dont le pourtour muni d'au moins une rainure spiralée ( 24) passe à proximité de l'orifice de sortie de l'extrudeuse. 7/ Dispositif selon la revendication 6, caractérisé en ce que l'extru- deuse comporte une buse à poinçon en sifflet, et en ce que le mandrin rotatif est disposé latéralement par rapport au débouché de la buse, du 6- côté le plus long du poinçon. 8/ Applications du procédé selon la revendication 5 à la fabrication de tubes translucides pour lampes à vapeur de sodium sous haute pres- sion ou de tubes à décharge pour lasers.